×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。(I)※この項目の情報は公開日時点(2019年6月24日)のものです。近赤外線を反射しながらも、高いスベスベ感及び低いザラツキ感が達成された外用組成物を提供可能な素材の開発。太陽光は肌の老化の原因の一つとされている。太陽光は、様々な波長の光からなり、例えば、可視光線の他、紫外線や近赤外線等が含まれている。紫外線はそのエネルギーが比較的大きいことから、紫外線による肌へのダメージを軽減する方法が開発されてきている。一方で、近赤外線についてはそのエネルギーが比較的小さいことから、肌へ与えるダメージについての研究はあまり進んでいない。近年、紫外線は主に、皮膚表層で吸収され、深部には到達しない一方で、近赤外線は真皮から筋層にまで達し、深部にまで影響を及ぼすことが明らかになってきている。このため、太陽光による肌へのダメージを軽減するために、近赤外線を反射することが求められている。このために、外用組成物において、近赤外線を反射する能力を有する物質を配合することが研究されている。外用組成物は肌に適用するものであることから、適用時に肌の滑らかさ(高いスベスベ感)やザラツキの無さ(低いザラツキ感)が得られることも重要となる。よって、近赤外線を反射しながらも、高いスベスベ感及び低いザラツキ感が達成された外用組成物が求められる。近赤外線を反射しながらも、高いスベスベ感及び低いザラツキ感が達成された外用組成物を提供可能な素材の開発。0001本発明は、ケラチン及び六角板状酸化亜鉛を含む粒状複合体等に関する。背景技術0002太陽光は肌の老化の原因の一つとされている。太陽光は、様々な波長の光からなり、例えば、可視光線の他、紫外線や近赤外線等が含まれている。紫外線はそのエネルギーが比較的大きいことから、紫外線による肌へのダメージを軽減する方法が開発されてきている。一方で、近赤外線についてはそのエネルギーが比較的小さいことから、肌へ与えるダメージについての研究はあまり進んでいない。近年、紫外線は主に、皮膚表層で吸収され、深部には到達しない一方で、近赤外線は真皮から筋層にまで達し、深部にまで影響を及ぼすことが明らかになってきている。このため、太陽光による肌へのダメージを軽減するために、近赤外線を反射することが求められている。0003このために、外用組成物において、近赤外線を反射する能力を有する物質を配合することが研究されている。外用組成物は肌に適用するものであることから、適用時に肌の滑らかさ(高いスベスベ感)やザラツキの無さ(低いザラツキ感)が得られることも重要となる。よって、近赤外線を反射しながらも、高いスベスベ感及び低いザラツキ感が達成された外用組成物が求められる。発明が解決しようとする課題0005本発明は、近赤外線を反射しながらも、高いスベスベ感及び低いザラツキ感が達成された外用組成物を提供可能な素材の開発を課題とする。む)をある程度反射できることも記載されている。ケラチン処理を施して得られる粒状複合体は、近赤外線を反射する能力は六角板状酸化亜鉛そのものとほぼ同等あるいはそれ以上であるうえ、当該粒状複合体は比較的低いMIU(平均摩擦係数)及び比較的低いMMD(摩擦係数の平均偏差)を示すことから、当該粒状複合体を配合した外用組成物は優れた滑らかさ及び低いザラツキ感を示し得ることを見出し、さらに検討を重ねて本発明を完成させるに至った。0007本発明は例えば以下の項に記載の主題を包含する。ケラチンを備えた、項1に記載の粒状複合体。項3.ケラチンが、天然ケラチン、加水分解ケラチン、カチオン化加水分解ケラチン、及びシリル化加水分解ケラチンからなる群より選択される少なくとも1種である、項1又は2に記載の粒状複合体。項4.ケラチン含有量が0.05〜5質量%である、項1〜3のいずれかに記載の粒状複合体。項5.一次粒子径が0.1〜5μmである、項1〜4のいずれかに記載の粒状複合体。項6.請求項1〜5のいずれかに記載の粒状複合体を含む、外用組成物。医薬品組成物である、項6に記載の外用組成物。そのものに比べ、さらに優れた滑らかさ及び低いザラツキ感を奏する。そのものとほぼ同等あるいはそれ以上の近赤外線反射効果も奏し得る。このため、特に外用組成物への配合等に好ましく用いることができる。そのものについて、分光反射率を測定した結果を示す。そのものについて、分光反射率を測定した結果を示す。0010以下、本発明の各実施形態について、さらに詳細に説明する。0012ケラチンとしては、特に制限はされないが、特に化粧品素材(例えば皮膚コンディショニング剤、ヘアコンディショニング剤等)として用いられる公知の各種ケラチンを用いることができる。このようなケラチンとしては、例えば天然ケラチン、加水分解ケラチン、カチオン化加水分解ケラチン、シリル化加水分解ケラチン等が挙げられる。加水分解ケラチンとしては、ケラチンタンパク質を、酸、アルカリ、又は酵素等により加水分解したものが挙げられる。加水分解ケラチンを変性剤等によりカチオン化若しくはシリル化させたり、あるいは予め変性させたカチオン化ケラチンタンパク質若しくはシリル化ケラチンタンパク質を加水分解させて、カチオン化加水分解ケラチン、シリル化加水分解ケラチンを調製することができる。カチオン化加水分解ケラチンとしては、例えばヒドロキシプロピルトリモニウム加水分解ケラチン、ステアルジモニウムヒドロキシプロピル加水分解ケラチン、ラウリルジモニウムヒドロキシプロピル加水分解ケラチン等が挙げられる。シリル化加水分解ケラチンとしては、例えば(ジヒドロキシメチルシリルプロポキシ)ヒドロキシプロピル加水分解ケラチン等が挙げられる。0013ケラチンの平均分子量としては、特に制限されないが、例えば100〜50000程度が好ましい。200〜40000程度がより好ましい。加水分解されて平均分子量が小さくなっているケラチンが好ましく、例えば300〜5000程度が好ましく、400〜3000程度がより好ましく、500〜2000程度がさらに好ましい。当該平均分子量は数平均分子量である。各化粧品素材メーカーからの市販品については数平均分子量値が提供されており、本発明におけるケラチンの平均分子量として、当該メーカー提供の数平均分子量値を好ましく用いることができる。0014ケラチンの原料も特に制限されないが、化粧品素材として用いられる公知の各種ケラチンは例えば羊毛又は羽毛から調製されており、本発明においても羊毛又は羽毛から調製されたケラチンを好ましく用いることができる。0015ケラチンは1種単独で又は2種以上を組み合わせて用いることができる。しては、一次粒子径が0.1〜10μmであるものが好ましく、0.1〜5μmであるものがより好ましく、0.2〜4μmであるものがさらに好ましく、0.5〜3μmであるものがよりさらに好ましい。より優れたものとなる。(SEM)(例えばJSM−6510A:日本電子社製)で撮影した写真の2000〜50000倍の視野での対角線径(六角板状面の3本の対角線のうちの任意の1本の対角線の長さ)(μm)を粒子100個分について計測し、その累積分布の50%から求めた値である。アスペクト比が2.5以上であることが好ましい。アスペクト比は、2.7以上であることがより好ましく、3.0以上であることがさらに好ましい。アスペクト比が2.5以上の板状であることで、形状に由来するより高い滑らかさや低いザラツキ感、より高い近赤外線反射効果を有するものとなる。側面が手前を向いている粒子(長方形に見える粒子)についてその厚み(μm)(長方形の短い方の辺の長さ)を粒子100個分計測した平均値をTとしたとき、それらの値の比(L/T)として求めた値である。国際公開第2012/147886号、2015/118777号等に開示されており、例えば当該文献に記載の方法で製造することができる。粒子径は、BET法によって求められる比表面積と同一の表面積を有する球の直径に相当する。粒子径は、BET法により測定して求めた比表面積:Sgと、酸化亜鉛の真比重:ρから、下記計算式により求めた値である。HM−1200(Mountech社製))を用いることができる。しては特に限定されず、公知の方法によって製造された酸化亜鉛を使用することができる。亜鉛塩水溶液中で熟成させて得ることができる。亜鉛塩水溶液中に上述した微粒子酸化亜鉛を分散させ、その状態で加熱し、結晶成長させることによって得ることができる。ぎ酸亜鉛等の亜鉛塩化合物を挙げることができる。0023また、これらの亜鉛塩水溶液は、酸化亜鉛と酸と水とを混合して酸化亜鉛を酸加水分解することで調製したものであってもよい。亜鉛塩水溶液を酸化亜鉛と酸と水で調製する際に使用する酸化亜鉛の粒子形状、粒子径は特に限定されないが、不純物をなるべく少なくするという観点から、酸化亜鉛のZn純度は95%以上であることが好ましい。グルコン酸、コハク酸等が挙げられる。これらの亜鉛塩水溶液のうち、2種又はそれ以上を併用して使用してもよい。酢酸亜鉛濃度は、0.2mol/lを超え、2.0mol/l以下であることが好ましい。0025上記亜鉛塩水溶液は、本発明の効果を損なわない範囲で、亜鉛塩、水以外の成分を少量含有してもよい。分散剤等を含有することもできる。0026亜鉛塩水溶液中に微粒子酸化亜鉛を添加してスラリーとする場合、スラリー全量に対して微粒子酸化亜鉛の濃度が10〜500g/lであることが好ましい。成分を少量添加してもよい。分散剤等を添加することもできる。熟成は、45〜110°Cにおいて行うことが好ましい。応じて適宜設定して行うことが好ましい。後処理を行ってもよい。必要に応じて分級されてもよい。当該分級としては、例えば篩による分級を挙げることができる。